ШИХТА ДЛЯ ПОЛУЧЕНИЯ СИЛИКАТНОГО МАТЕРИАЛА
CHARGE FOR PRODUCING SILICATE MATERIAL

Изобретение относится к области технологии силикатов и касается производства материалов, которые могут быть использованы для изготовления посуды, подсвечников, пепельниц, мелких фигурок, бусин, пуговиц.
Известна шихта для получения силикатного материала, включающая, мас.%: измельченное стекло 40,0-90,0; керамический порошок 10,0-60,0 [1].
Задачей изобретения является снижение температуры получения силикатного материала.
Технический результат достигается тем, что шихта для получения силикатного материала, включающая измельченное стекло и керамический порошок, в качестве керамического порошка содержит пропитанный 3-4% водным раствором азотнокислой соли кобальта, или никеля, или меди, или марганца и высушенный до влажности не более 6% шамот при следующем соотношении компонентов, мас.%: измельченное стекло 75,0-90,0; указанный шамот 10,0-25,0.
В таблице приведены составы шихты для получышя силикатного материала.
Таблица
Компоненты
Состав, мас.%:
1
2
3
4
5
6
7
8
Измельченное стекло:
- тарное
75,0
-
-
-
75,0
-
-
-
- листовое
-
83,0
-
45,0
-
83,0
-
45,0
- сортовое
-
-
90,0
45,0
-
-
90,0
45,0
Шамот, пропитанный 3% раствором азотнокислой соли:
- кобальта
25,0
-
-
-
-
-
-
-
- никеля
-
17,0
-
-
-
-
-
-
- меди
-
-
10,0
-
-
-
-
-
- марганца
-
-
-
10,0
-
-
-
-
Шамот, пропитанный 4% раствором азотнокислой соли:
- кобальта
-
-
-
-
25,0
-
-
-
- никеля
-
-
-
-
-
17,0
-
-
- меди
-
-
-
-
-
-
10,0
-
- маргатща
-
-
-
-
-
10,0
Компоненты дозируют в требуемых количествах. Шамот пропитывают 3-4% водным раствором азотнокислой соли кобальта, или никеля, или меди, или марганца (согласно таблице) и высушивают до влажности не более 6%. Стекло и подготовленный шамот по отдельности измельчают до прохождения через сетку 0,14. Стекло помещают в тигель и нагревают до образования расплава (температура в печи 1000-1100°С). В расплав вводят шамот и перемешивают. Из полученной массы осуществляют формование изделий, после чего проводят их отжиг.
Источник информации
1. JP 8259265 А, 1996.